(57)【要約】      【課題】  本発明は、滅菌インジケータインキ印刷層が滅菌紙や被滅菌物を汚染することがなく、また、保存後にあっても滅菌処理完了時の変色が明瞭で、信頼性の高い滅菌バック用積層体及び滅菌バックの提供を課題とする。      【解決手段】  本発明の滅菌バック用積層体は、基材フィルムの片面に滅菌インジケータインキ印刷層が設けられると共に、該滅菌インジケータインキ印刷層を介して基材フィルム面にヒートシ−ル性を有するポリオレフィン系樹脂からなる押出コート層が設けられたものであり、また、滅菌バックは、上記の滅菌バック用積層体が滅菌紙と重ね合わされ、内部に被滅菌物を封入されるよう、重ね合わせ周辺部がヒートシ−ルされて製袋されるものである。【選択図】    図３
2008179110.tif 000002
【特許請求の範囲】
【請求項１】
基材フィルムの片面に滅菌インジケータインキ印刷層が設けられると共に、該滅菌インジケータインキ印刷層を介して基材フィルム面にヒートシ−ル性を有するポリオレフィン系樹脂からなる押出コート層が設けられたことを特徴とする滅菌バック用積層体。
【請求項２】
ヒートシ−ル性を有するポリオレフィン系樹脂がポリエチレン樹脂であって、かつ、滅菌インジケータインキ印刷層が酸化エチレンで発色、変色または消色するものであることを特徴とする請求項１記載の滅菌バック用積層体。
【請求項３】
基材フィルムとヒートシ−ル性を有するポリオレフィン系樹脂フィルムの何れかのフィルムの少なくとも１方のフィルム片面に滅菌インジケータインキ印刷層が設けられると共に、該滅菌インジケータインキ印刷層側を内側として前記基材フィルムとヒートシ−ル性を有するポリオレフィン系樹脂フィルムとがポリオレフィン系樹脂からなる押出コート層を介して押出ラミネートされたことを特徴とする滅菌バック用積層体。
【請求項４】
ヒートシ−ル性を有するポリオレフィン系樹脂フィルムの片面に滅菌インジケータインキ印刷層が設けられると共に、該滅菌インジケータインキ印刷層側を内側として基材フィルムとヒートシ−ル性を有するポリオレフィン系樹脂フィルムとがポリオレフィン系樹脂からなる押出コート層を介して押出ラミネートされたことを特徴とする請求項３記載の滅菌バック用積層体。
【請求項５】
ヒートシ−ル性を有するポリオレフィン系樹脂がポリエチレン樹脂であって、かつ、滅菌インジケータインキ印刷層が酸化エチレンで発色、変色または消色するものであることを特徴とする請求項３、または請求項４記載の滅菌バック用積層体。
【請求項６】
請求項１、または請求項２記載の滅菌バック用積層体が、ヒートシ−ル性を有するポリオレフィン系樹脂からなる押出コート層を内側として滅菌紙と重ね合わされ、内部に被滅菌物が封入されるよう前記滅菌バック用積層体と滅菌紙における重ね合わせ周辺部がヒートシ−ルされて製袋されることを特徴とする滅菌バック。
【請求項７】
請求項３〜請求項５の少なくとも１つ記載の滅菌バック用積層体が、ヒートシ−ル性を有するポリオレフィン系樹脂フィルムを内側として滅菌紙と重ね合わされ、内部に被滅菌物が封入されるよう前記滅菌バック用積層体と滅菌紙における重ね合わせ周辺部がヒートシ−ルされて製袋されることを特徴とする滅菌バック。
【発明の詳細な説明】
【技術分野】
【０００１】
本発明は、医療器具を滅菌する際に使用される滅菌バックおよび滅菌バックの作成に使用される滅菌バック用積層体に関する。
【背景技術】
【０００２】
手術用具等の医療器具は、滅菌処理が施されて使用に供せられ、また、手術時に発生する医療廃棄物も同様に滅菌処理が施されて廃棄処分されている。滅菌処理は、例えば酸化エチレンガス雰囲気下に一定時間曝したり、また、オートクレーブ中で高温水蒸気で一定時間加熱したり、電子線やγ線等の放射線に曝すことにより行われる。
【０００３】
滅菌バックは、通常、水蒸気や酸化エチレンガスは透過するが細菌は透過しない滅菌紙と、プラスチックフィルム積層体とを重ねあわせた後、周辺部をヒートシ−ルして製袋され、手術用具等の被滅菌物が封入されて、上述の滅菌処理に曝される。そして、滅菌処理に際しては、被滅菌物が滅菌処理されたことを確認するために、滅菌紙の外側表面に滅菌温度の水蒸気、酸化エチレンガスまた放射線と反応して変色する滅菌インジケータインキ印刷層（以下、インジケータ変色剤層ともいう）を付けた滅菌バックが知られている（特許文献１）。しかしながら、バックの外側表面にインジケータ変色剤層を付けても、滅菌処理に際して変色剤が溶出して滅菌紙や被滅菌物を汚染したり、また、保存する際も水や消毒剤等と接触または湿気を吸収して反応性の低下や脱色による変色異常を起こしてしまうという問題がある。そのため、滅菌バックの外側にインジケータ変色剤層を設けただけでは、安心できないものである。
【０００４】
そのため、プラスチックフィルム積層体の積層構造における中間層として、インジケータ変色剤層を設けたものが知られている（特許文献２）が、この滅菌バックは、滅菌インジケータインキ印刷層上にドライラミネート接着剤としてポリウレタン系接着剤層を使用してシーラントフィルムをドライラネートして形成されており、保存するにつれてインジケータ変色剤層を構成する染料等の変色成分が拡散移行し、滅菌処理時には基材フィルム中に拡散移行した成分の変色が阻害され、変色ムラ等の変色不良が生じるという問題がある。手術用具等の医療器具や医療廃棄物等の滅菌処理はその確実性が求められ、滅菌処理の完了の確認には明瞭な変色が必要とされるが、変色不良を生じると、滅菌処理の信頼性を損ねるという問題がある。
【特許文献１】実願平４−６７６７５号（実開平６−２９５４６号公報）マイクロフィルム全文
【特許文献２】特開２００１−７０４１４号公報
【発明の開示】
【発明が解決しようとする課題】
【０００５】
本発明は、滅菌インジケータインキ印刷層が滅菌紙や被滅菌物を汚染することがなく、また、保存後にあっても、滅菌処理完了時の発色、変色または消色が明瞭で、信頼性の高い滅菌バック用積層体、および滅菌バックの提供を課題とする。
【課題を解決するための手段】
【０００６】
本発明の第１の滅菌バック用積層体は、基材フィルムの片面に滅菌インジケータインキ印刷層が設けられると共に、該滅菌インジケータインキ印刷層を介して基材フィルム面にヒートシ−ル性を有するポリオレフィン系樹脂からなる押出コート層が設けられたことを特徴とする。
【０００７】
第１の滅菌バック用積層体におけるヒートシ−ル性を有するポリオレフィン系樹脂が、ポリエチレン樹脂であって、かつ、滅菌インジケータインキ印刷層が酸化エチレンで発色、変色または消色するものであることを特徴とする。
【０００８】
本発明の第２の滅菌バック用積層体は、基材フィルムとヒートシ−ル性を有するポリオレフィン系樹脂フィルムの何れかのフィルムの少なくとも１方のフィルム片面に滅菌インジケータインキ印刷層が設けられると共に、該滅菌インジケータインキ印刷層側を内側として前記基材フィルムとヒートシ−ル性を有するポリオレフィン系樹脂フィルムとがポリオレフィン系樹脂からなる押出コート層を介して押出ラミネートされたことを特徴とする。
【０００９】
第２の滅菌バック用積層体において、ヒートシ−ル性を有するポリオレフィン系樹脂フィルムの片面に滅菌インジケータインキ印刷層が設けられると共に、該滅菌インジケータインキ印刷層側を内側として基材フィルムとヒートシ−ル性を有するポリオレフィン系樹脂フィルムとがポリオレフィン系樹脂からなる押出コート層を介して押出ラミネートされたことを特徴とする。
【００１０】
第２の滅菌バック用積層体におけるヒートシ−ル性を有するポリオレフィン系樹脂が、ポリエチレン樹脂であって、かつ、滅菌インジケータインキ印刷層が酸化エチレンで発色、変色または消色するものであることを特徴とする。
【００１１】
本発明の第１の滅菌バックは、第１の滅菌バック用積層体におけるヒートシ−ル性を有するポリオレフィン系樹脂からなる押出コート層を内側として滅菌紙と重ね合わされ、内部に被滅菌物が封入されるよう第１の滅菌バック用積層体と滅菌紙における重ね合わせ周辺部がヒートシ−ルされて製袋されることを特徴とする。
【００１２】
本発明の第２の滅菌バックは、第２の滅菌バック用積層体におけるヒートシ−ル性を有するポリオレフィン系樹脂フィルムを内側として滅菌紙と重ね合わされ、内部に被滅菌物が封入されるよう前記滅菌バック用積層体と滅菌紙における重ね合わせ周辺部がヒートシ−ルされて製袋されることを特徴とする。
【発明の効果】
【００１３】
本発明の滅菌バック用積層体および滅菌バックは、滅菌インジケータインキ印刷層に対するドライラミネート用接着剤における残留溶剤の影響がないものとできるので、滅菌処理に際して滅菌インジケータインキ印刷層を明瞭に発色、変色または消色させることができ、滅菌処理の完了の確認に支障を与えることがないものとできる。
【発明を実施するための最良の形態】
【００１４】
図１は、本発明の第１の滅菌バック用積層体の断面図であり、図中１は滅菌バック用積層体、２は滅菌バック、１０は基材フィルム、１１は滅菌インジケータインキ印刷層、１２はヒートシ−ル性を有するポリオレフィン系樹脂からなる押出コート層である。
【００１５】
図２は、本発明の第２の滅菌バック用積層体の断面図であり、図中１３はポリオレフィン系樹脂からなる押出コート層、１４はヒートシ−ル性を有するポリオレフィン系樹脂フィルムであり、図１と同一符号は同一内容を示す。
【００１６】
基材フィルム１０は、耐熱性、物理的強度に優れる厚さが５〜２０μｍの透明なプラスチックフィルムで、ポリエチレンフィルム、ポリプロピレンフィルム、ポリエチレンテレフタレートフィルム、ポリスチレンフィルム、ポリアミドフィルム等が例示され、その表面は、コロナ処理等の易接着化処理が施されて、パターン状の滅菌インジケータインキ印刷層１１や押出コート層１２、１３に対する易接着表面とされるとよい。
【００１７】
また、本発明における滅菌バックにおいては、滅菌に使用される酸化エチレンガスや高温水蒸気が、被滅菌物が封入された滅菌バック内部から押出コート層１２、１３やヒートシ−ル性を有するポリオレフィン系樹脂フィルム１４層を透過して滅菌インジケータインキ印刷層を変色させるものであり、滅菌インジケータインキ印刷層の変色が確認されれば、被滅菌物の滅菌が確認されるものであるので、滅菌バック中に被滅菌物が封入された状態で印刷層の変色の程度が確認されるように基材フィルム１０は透明とされるとよい。
【００１８】
滅菌インジケータインキ印刷層１１としては、酸化エチレンガスとの接触処理やオートクレーブ中で高温水蒸気との接触処理に際して発色、変色または消色するインジケータ変色剤層であり、次に示すインキを使用して形成されるとよい。
【００１９】
酸化エチレンガスで変色するインキとしては、（１）一般式：Ａ−Ｎ＝Ｎ−Ｂ  （式中、Ａはアルキル基が付加されていない窒素原子を含有するピリジン環、キノリン環、イソキノリン環、トリアゾール環、テトラゾール環、インダゾール環、チアゾール環、ベンゾチアゾール環およびチアジアゾール環からえらればれる複素環式化合物残基を示し、該複素環式化合物残基が置換基を有していてもよく、Ｂは芳香族アミン類等の通常のカップリング成分を表す）で表される分散性染料の少なくとも１種、（２）ポリアクリル酸、ポリメタクリル酸及びアクリル酸−メタクリル酸共重合体から選ばれる少なくとも１種、（３）超微粒子状シリカ、酸化アルミニウム及び酸化チタン等の超微粒子状フィラーから選ばれる少なくとも１種、（４）極性溶媒の少なくとも１種からなるエチレンオキサイド滅菌標識用インキ組成物が例示される。
【００２０】
また、（１）チアゾールアゾ系染料と（２）耐熱性のあるノボラック型フェノール樹脂やレゾール型フェノール樹脂等の酸性触媒、（３）ロジン変性マレイン酸変性樹脂等の樹脂、（４）アルコール系、エステル系、エーテル系、ケトン系、炭化水素系等の各種溶剤とからなるものが例示される。（１）のチアゾールアゾ系染料としては、例えばC.I.Disperse Red 58 、C.I.Disperse Red 88 、C.I.Disperse Red 110、C.I.Disperse Red 117、C.I.Disperse Red 137、C.I.Disperse Red 177、C.I.Disperse Red 179、C.I.Disperse Red 194、C.I.Disperse Violet 43、C.I.Disperse Blue 102 等が例示される。
【００２１】
酸化エチレンガスで変色するインジケータ変色剤層におけるアゾ染料はインキ組成物中０．１〜２．０質量％の範囲で使用される。少ないと印刷時の着色力が低下し、インジケータ変色剤層そのものの色が薄く、変色に際しての変化が小さく、また、多くても色が濃くなり、色の変化が小さくなる。
【００２２】
酸化エチレンガスで変色するインキとしてはサカタインクス（株）製「グラトーンＧＳＮ  赤  ＥＯ−３２、主溶剤はエタノール」、（株）サクラクレパス製「ＥＯ−１３、主溶剤エタノール」等が市販されており、本発明において好ましく使用できる。
【００２３】
また、オートクレーブ中で高温水蒸気との接触処理に際して発色、変色または消色するインジケータ変色剤層を使用してもよい。このようなインジケータ変色剤層としては、例えば特開２００２−４８７１５に記載される（１）メチン系染料およびシアニン系染料の少なくとも１種、（２）カルボキシル基及び／又はフェノール性水酸基を有する油溶性樹脂、（３）定着色素、（４）有機溶剤からなるインキを使用して形成されるもの、特許第１９６１８７８号明細書に記載のインキを使用して形成されるものが例示される。
【００２４】
オートクレーブ中で高温水蒸気との接触処理で変色するインキとしてはサカタインクス（株）製「グラトーンＧＳＳ  グリーン；主溶剤トルエン」、（株）サクラクレパス製「Ｓ−２５Ｂ、主溶剤エタノール」等が市販されており、本発明において好ましく使用できる。
【００２５】
また、滅菌インジケータインキ印刷層１１として、他に、乾熱滅菌、放射線滅菌、ホルマリン滅菌等により発色、変色または消色するインジケータ変色剤層としてもよい。
【００２６】
第１の滅菌バック用積層体においては、上述したインキを基材フィルム上、また、第２の滅菌バック用積層体においては基材フィルム及び／又はシーラントフィルム面に、乾燥塗工量１ｇ／ｍ2 〜５ｇ／ｍ2 で適宜マーク形状にグラビア印刷、オフセット印刷、ナイフコーター印刷により形成されて、インジケータ変色剤層とされる。
【００２７】
また、滅菌インジケータインキ印刷層を有する基材フィルム１０表面には、押出コート層に対する接着性をよくすることを目的として乾燥塗工量０．０１ｇ／ｍ2 〜１ｇ／ｍ2 でアンカーコート層（不図示）を設けてもよい。アンカーコート層は塗布量も少なく、その種類としては特に限定はないが、水性主体のものが滅菌インジケータインキ印刷層の性能を損なわないために良好であり、押出コート層との接着性に優れる滅菌バック用積層体とでき、また、滅菌インジケータインキ印刷層へのアンカーコート層における残留溶剤の量が少なく、それによる影響を最小限に抑えることができる。水性主体のアンカーコート層としては、例えばポリエチレンイミンの水−メチルアルコール混合溶媒溶液の塗布層が例示される。混合溶媒における混合比（質量比）は、水：アルコール＝１：１〜１：５のものが例示される。
【００２８】
本発明の第１の滅菌バック用積層体においては、滅菌インジケータインキ印刷層１１を設けた基材フィルム１０表面に直接、またはアンカーコート層を介してヒートシ−ル性を有するポリオレフィン系樹脂が１０μｍ〜５０μｍの膜厚に熔融押出され、押出コート層１２が形成される。
【００２９】
ヒートシ−ル性を有するポリオレフィン系樹脂としては、酸化エチレンガスで変色するインジケータ変色剤層の場合は、ポリエチレン樹脂やポリプロピレン樹脂が例示される。ポリエチレン樹脂としては日本ポリエチレン（株）製「ＬＣ６００Ａ」、三井化学（株）製「ミラソン１４Ｐ」、また、ポリプロピレン樹脂としては日本ポリプロ（株）製「ＦＬ０２Ｃ」が例示される。
【００３０】
また、第２の滅菌バック用積層体においては、滅菌インジケータインキ印刷層１１を設けた基材フィルム１０表面に、ポリオレフィン系樹脂を押出コートしつつ、ヒートシ−ル性を有するポリオレフィン系樹脂フィルム１４をラミネートするか、または、滅菌インジケータインキ印刷層１１を設けたヒートシ−ル性を有するポリオレフィン系樹脂フィルム１４表面に、ポリオレフィン系樹脂を押出コートしつつ、基材フィルム１０をラミネートするとよい。また、滅菌インジケータインキ印刷層１１は、基材フィルム１０表面、また、ヒートシ−ル性を有するポリオレフィン系樹脂フィルム１４の両方に設けられてもよい。
【００３１】
特に、ヒートシ−ル可能なポリオレフィン系樹脂フィルム１４表面上に滅菌インジケータインキ印刷層１１が設けられると共に、ポリオレフィン系樹脂を押出コートしつつ、アンカーコート層が設けられた基材フィルム１０を押出ラミネートして、ヒートシ−ル性を有するポリオレフィン系樹脂フィルム１４／滅菌インジケータインキ印刷層１１／ポリオレフィン系樹脂からなる押出コート層１３／アンカーコート層／基材フィルム１０の積層順序の滅菌バック用積層体とすることにより、接着性に優れると同時に、滅菌インジケータインキ印刷層の変色性に優れる滅菌バックとできる。この場合のアンカーコート層は、上記のアンカーコート層に限定されず、通常のアンカーコート層とすることができる。
【００３２】
押出コート層１２、１３は、例えば日本ポリエチレン（株）製「ＬＣ６００Ａ」等のポリエチレン樹脂やポリプロピレン樹脂を５μｍ〜５０μｍの膜厚の押出して形成されるものであり、また、ヒートシ−ル可能なポリオレフィン系樹脂フィルム１４としては、例えば膜厚４０μｍの東セロ（株）製「ＦＣ−Ｓ」等の低密度ポリエチレンフィルムや未延伸ポリプロピレン樹脂フィルムが例示される。
【００３３】
次に、図３は、本発明の滅菌バックを説明するための図である。図中、２０は被滅菌物、２１は滅菌紙、２２は周辺部、２４は滅菌インジケータインキ印刷層の印刷模様である。
【００３４】
図３に示すように、滅菌バック２は、上述した滅菌バック用積層体１と滅菌紙２１とが周辺部２２でヒートシ−ルされる。滅菌紙２１としては、水蒸気や酸化エチレンガスは透過するが細菌は透過しないクラフト紙、グラシン紙等を利用でき、例えば特種製紙（株）製や（株）巴川製紙所製の滅菌紙が例示される。
【００３５】
三方の周辺部でヒートシ−ルされた滅菌バック２には、被滅菌物２０が挿入され、残る一方がヒートシ−ルされて封入された後、滅菌バック２ごと酸化エチレンガス雰囲気下に置かれる。また、オートクレーブ中に入れられて、高温水蒸気雰囲気下に置かれる。
【００３６】
滅菌バック２においては、滅菌紙を通過した酸化エチレンガスまたは高温水蒸気は、被滅菌物２０を滅菌した後、積層体におけるヒートシ−ル層を透過して滅菌インジケータインキ印刷層を変色させることができる。また、その変色は滅菌バック用積層体における基材フィルム側から確認される。
以下、本発明を実施例により説明する。
【実施例】
【００３７】
（実施例１）
易接着性表面とされた厚さ１２μｍのポリエチレンテレフタレートフィルム表面に、酸化エチレンガス用グラビアインキとして、サカタインクス（株）製「グラトーンＧＳＮ  赤  ＥＯ−３２、主溶剤はエタノール」を丸印状にグラビア印刷し、乾燥膜厚２μｍの滅菌インジケータインキ印刷層を形成した。次いで、滅菌インジケータインキ印刷層を設けたＰＥＴフィルム面に、低密度ポリエチレン（日本ポリエチレン（株）製、ＬＣ６００Ａ）を３０μｍの膜厚で押出コートし、滅菌バック用積層体を作成した。
【００３８】
この積層体（１００ｍｍ×１５０ｍｍ）と滅菌紙（特種製紙（株）製）（１００ｍｍ×１５０ｍｍ）とを重ね合わせ、３方をヒートシ−ルし、滅菌バックを作成し、使用するまで室温で５日間保存した。保存後、滅菌バック中に被滅菌物としてガーゼ２０ｇを封入した後、酸化エチレンガス雰囲気下に４時間、放置した。滅菌前は赤色を呈していた印刷模様は、滅菌後には青色に完全に変色した。
（実施例２）
厚さ１２μｍのポリエチレンテレフタレートフィルムに、実施例１で使用した滅菌インジケータインキを同様に印刷し、乾燥膜厚２μｍの滅菌インジケータインキ印刷層を形成した。次いで、滅菌インジケータインキ印刷層を設けたＰＥＴフィルム面に、下記組成
・  ポリエチレンイミン                        ・・・  ３質量部
・  水                                        ・・・３０質量部
・  メチルアルコール                          ・・・６７質量部
からなるアンカーコート剤溶液を０．０１ｇ／ｍ2 の塗布量でアンカーコート層を形成した。
【００３９】
次いで、アンカーコート層上に、低密度ポリエチレン（日本ポリエチレン（株）製、ＬＣ６００Ａ）を３０μｍの膜厚で押出コートし、滅菌バック用積層体を作成した。
【００４０】
この積層体（１００ｍｍ×１５０ｍｍ）と滅菌紙（特種製紙（株）製）（１００ｍｍ×１５０ｍｍ）とを重ね合わせ、３方をヒートシ−ルし、滅菌バックを作成し、使用するまで室温で５日間保存した。保存後、滅菌バック中に被滅菌物としてガーゼ２０ｇを封入した後、酸化エチレンガス雰囲気下に４時間、放置した。滅菌前は赤色を呈していた印刷模様は、滅菌後には青色に完全に変色した。
【００４１】
（実施例３）
厚さ２５μｍのポリエチレンフィルム（東セロ（株）製「ＦＣ−Ｓ」）に、実施例１で使用した酸化エチレンガス用グラビアインキを丸印状に印刷し、乾燥膜厚２μｍの滅菌インジケータインキ印刷層を形成した。一方、厚さ１２μｍのポリエチレンテレフタレートフィルムに、ポリウレタン系接着剤（東洋モートン（株）製「ＴＭ−２６５」）を０．０１ｇ／ｍ2 の塗布量で塗布し、アンカーコート層とした。得られたポリエチレンテレフタレートフィルムのアンカーコート層面に、低密度ポリエチレン（日本ポリエチレン（株）製、ＬＣ６００Ａ）を１５μｍの膜厚で押出コートしつつ、上記で得た滅菌インジケータインキ印刷層を形成したポリエチレンフィルムを、滅菌インジケータインキ印刷層側からサンドラミネートし、滅菌バック用積層体を作成した。
【００４２】
作成後、実施例１と同様に滅菌バックを作成し、同様に保存した後、被滅菌物を封入し、同様にして酸化エチレンガス滅菌を行った。滅菌インジケータインキ印刷層の変色を確認したところ、滅菌前は赤色を呈していた印刷模様が、滅菌後には青色に完全に変色していた。
【００４３】
（実施例４）
易接着性表面とされた厚さ１２μｍのポリエチレンテレフタレートフィルム表面に、オートクレーブ滅菌用グラビアインキとして、（株）サクラクレパス製「Ｓ−２５Ｂ、主溶剤はエタノール」を丸印状にグラビア印刷し、乾燥膜厚２μｍの滅菌インジケータインキ印刷層を形成した。次いで、滅菌インジケータインキ印刷層を設けたＰＥＴフィルム面に、ポリプロピレン樹脂（日本ポリプロ（株）製「ＦＬ０２Ｃ」）を３０μｍの膜厚で押出コートし、滅菌バック用積層体を作成した。
【００４４】
この積層体（１００ｍｍ×１５０ｍｍ）と滅菌紙（特種製紙（株）製）（１００ｍｍ×１５０ｍｍ）とを重ね合わせ、３方をヒートシ−ルし、滅菌バックを作成し、使用するまで室温で５日間保存した。保存後、滅菌バック中に被滅菌物としてガーゼ２０ｇを封入した後、オートクレーブで１２０℃×２０分で滅菌処理した。滅菌前は紫色を呈していた印刷模様は、滅菌後には青色に完全に変色した。
【００４５】
（比較例）
厚さ１２μｍのポリエチレンテレフタレートフィルムに、実施例１で使用した酸化エチレンガス用グラビアインキを丸印状に印刷し、乾燥膜厚２μｍの滅菌インジケータインキ印刷層を形成した。次いで、滅菌インジケータインキ印刷層を設けたＰＥＴフィルム面に、ポリウレタン系接着剤（東洋モートン（株）製「ＴＭ−２６５」）を３．０ｇ／ｍ2 塗布した後、厚さ３０μｍのポリエチレンフィルム（東セロ（株）製「ＦＣ−Ｓ」）をドライラミネートして滅菌バック用積層体を作成した。
【００４６】
作成後、実施例１と同様に滅菌バックを作成し、同様に保存した後、被滅菌物を封入し、同様にして酸化エチレンガス滅菌を行った。滅菌インジケータインキ印刷層の変色を確認したところ、滅菌前は赤色を呈していた印刷模様が滅菌後には青色に変色したが、一部赤色が残っている部分もあり、変色の程度が不十分であった。
【図面の簡単な説明】
【００４７】
【図１】本発明の第１の滅菌バック用積層体の断面図である。
【図２】本発明の第２の滅菌バック用積層体の断面図である。
【図３】本発明の滅菌バックを説明するための図である。
【符号の説明】
【００４８】
１は滅菌バック用積層体、２は滅菌バック、１０は基材フィルム、１１は滅菌インジケータインキ印刷層、１２はヒートシ−ル可能なポリオレフィン系樹脂からなる押出コート層、１３はポリオレフィン系樹脂からなる押出コート層、１４はヒートシ−ル可能なポリオレフィン系樹脂フィルム、２０は被滅菌物、２１は滅菌紙、２２は周辺部、２４は滅菌インジケータインキ印刷層の印刷模様である。
【図１】
2008179110.tif 000003
【図２】
2008179110.tif 000004
【図３】
2008179110.tif 000005